(57)【要約】  カプセル構造内に配置されたエアロジェルと、エアロジェル内に埋め込まれた、電界に晒されると変更され得る屈折率を提示する光学的異方性材料（優先的には液晶混合物）と、カプセル構造内に電界を生成するように配置された第１及び第２の電極と、を含む光学デバイス。
2021512367.tif 000002
【特許請求の範囲】
【請求項１】
−カプセル構造内に配置されたエアロジェルと、
−前記エアロジェル内に埋め込まれた、電界に晒されると変更され得る屈折率を提示する光学的異方性材料（優先的には液晶混合物）と、
−前記カプセル構造内に電界を生成するように配置された第１及び第２の電極と、
を含み、
眼鏡レンズの部品に好適である、光学デバイス。
【請求項２】
前記光学的異方性材料は、いかなる電界も前記カプセル構造内において印加されない場合には、等方性状態に在る、請求項１に記載の光学デバイス。
【請求項３】
前記エアロジェルは、８０％より大きい気孔率を有する、請求項１又は２に記載の光学デバイス。
【請求項４】
前記光学的異方性材料は、ネマティック液晶混合物である、請求項１〜３のいずれか一項に記載の光学デバイス。
【請求項５】
前記エアロジェルは、高分子結合剤中に混合された、テトラ−メトキシシラン、テトラエトキシシラン、トリメトキシシラン、又はメチルトリメトキシシランの残余の部分を含む、請求項１〜４のいずれか一項に記載の光学デバイス。
【請求項６】
前記エアロジェルは、テトラ−メトキシシラン、テトラエトキシシラン、トリメトキシシラン及びメチルトリメトキシシランからなる群のうちの１つと、高分子結合剤とを混合することにより製造される、請求項１〜５のいずれか一項に記載の光学デバイス。
【請求項７】
前記高分子結合剤は、５０，０００ｇ／ｍｏｌより大きい、好適には１００，０００ｇ／ｍｏｌより大きい重量平均分子量を有するポリ酢酸ビニル高分子である、請求項５又は６に記載の光学デバイス。
【請求項８】
前記カプセル構造は、前記エアロジェルにより完全に満たされ、前記エアロジェルは、１０μｍより大きい、好適には２０μｍより大きい、より好適には５０μｍより大きい厚さを有する、請求項１〜７のいずれか一項に記載の光学デバイス。
【請求項９】
前記第１及び第２の電極は、前記カプセル構造内で生成された前記電界を制御するように構成された電子デバイスと、電源とへリンクされる、請求項１〜８のいずれか一項に記載の光学デバイス。
【請求項１０】
前記光学デバイスは、眼鏡レンズである、請求項１〜９のいずれか一項に記載の光学デバイス。
【請求項１１】
ａ．カプセル構造を提供する工程と、
ｂ．前記カプセル構造の内部のエアロジェル内に埋め込まれた液晶混合物を提供する工程と
を含む、光学物品を製造する方法。
【請求項１２】
工程ｂは、エアロジェルを形成する第１の副工程と、液晶混合物を前記エアロジェル内へ埋め込む第２の副工程とを含む、請求項１１に記載の方法。
【請求項１３】
前記第１の副工程は、
ａ．溶剤、高分子結合剤及びシリコンベース単量体を含む組成物を提供することと、
ｂ．成形用ゲルを前記カプセル構造に合う形状に整形しながら、前記組成物中の前記シリコンベース単量体の加水分解を引き起こして、ゲル化試料を形成することと、
ｃ．前記ゲル化試料をアルコール雰囲気中に置くことと、
を含む、請求項１２に記載の方法。
【請求項１４】
前記第１の副工程はさらに、
ａ．前記ゲル化試料内に残る前記溶剤を液体ＣＯ２により置換する工程と、
ｂ．前記液体ＣＯ２が超臨界ＣＯ２へ変化するような条件を提供する工程と、
ｃ．得られた試料を冷却しエアロジェル試料にする工程と、
ｄ．前記液晶混合物を前記エアロジェル試料内に埋め込む工程と、
含む、請求項１３に記載の方法。
【請求項１５】
請求項１〜１０のいずれか一項に記載の光学物品の屈折率を変更する方法であって、
ａ．第１の電圧を提示する第１の電界を生成することにより前記光学物品を第１のモードで操作する工程と、
ｂ．前記第１の電圧とは異なる第２の電圧を提示する第２の電界を生成することにより第２のモードへ切り替える工程と
からなる２つの工程を含み、
前記第１の電圧及び前記第２の電圧の一方は前記液晶混合物の液晶を配向するように選択され、前記第１の電圧及び第２の電圧の他方は０Ｖである、方法。
【発明の詳細な説明】
【技術分野】
【０００１】
本発明は光学デバイスの分野に関し、より具体的には能動的光学デバイスの分野に関する。
【背景技術】
【０００２】
可変屈折率を有する光学デバイスは、特にアイウェアの分野においてますます多くの用途を有する。これらのデバイスは通常、電界に晒されるとその配向及び光学特性が変化する液晶を組み込んでいる。しかし、液晶はほとんどの場合、それらの配向の少なくとも１つの配向において複屈折性であるために偏光子と共に使用される必要がある。偏光子は高価であり、光学デバイスの全体的透明性を低減する。したがって、これらは眼科使用には適さない。
【０００３】
能動的光学デバイス内の偏光子の必要性を回避するために、交差配向を有する２層の液晶を含む系を使用することが知られている。しかし、このような系は、両方の層が全く同じ厚さを提示する必要があるので実現するには複雑である。さらに、このような系特性は光の入射角に依存し、種々の用途に不向きにする。
【０００４】
偏光子に対する別の知られた代案はコレステリック液晶を使用することにその本質がある。しかし、コレステリック液晶は光拡散化合物であり、そもそも配向するのが困難である。
【０００５】
高分子分散液晶（ＰＤＣＬ：ｐｏｌｙｍｅｒ  ｄｉｓｐｅｒｓｅｄ  ｃｒｙｓｔａｌ  ｌｉｑｕｉｄ）は、偏光子非依存の代替案を構成するが、それらの層が概して光拡散性であるので満足するものではなく、屈折率の満足な変化を可能にするのに十分な液晶を含まない。
【発明の概要】
【課題を解決するための手段】
【０００６】
したがって、その屈折率が顕著に変更され得る透明光学デバイスを提供する必要がある。最も重要なことには、このような光学デバイスは偏光子非依存性である必要があり且つ光拡散性であってはならない。
【０００７】
本発明は、
−カプセル構造内に配置されたエアロジェルと、
−エアロジェル内に埋め込まれた、電界に晒されると変更され得る屈折率を提示する光学的異方性材料（優先的には液晶混合物）と、
−カプセル構造内に電界を生成するように配置された第１及び第２の電極と、
を含み、眼鏡レンズの部品に好適である、光学デバイスによって、この必要性に答える。
【０００８】
好適には、光学デバイスは眼鏡レンズである、又は眼鏡レンズの部品である。
【０００９】
エアロジェルは、液相が気体により置換された、ゲルに類似した材料である。エアロジェルは超多孔性材料であり、その気孔率は通常、それらの容積の少なくとも７５％に達する。このような高気孔率は、有利な特性をこれらの固体へ与える。実際、エアロジェルは、空気屈折率に近い（ｎ＜１．３５）、非常に低い屈折率を示し、また非常に軽い。エアロジェルは通常、毛管応力に対し非常に脆弱であり、外気中に存在する水の量は亀裂をエアロジェル内に誘起するのに十分であり得る。
【００１０】
カプセル構造は、亀裂が大抵の光学デバイス中では非常に好ましくないので、本発明のエアロジェルを外気から保護することを可能にする。
【００１１】
本発明は、液晶などの光学的異方性材料が、エアロジェル内に埋め込まれると、等方性状態となることを見出したことにより、上述の技術的問題を解決する。この理論により縛られること無く、本出願人は、これは「エアロジェル気孔率が光学的異方性材料分子に立体的制約を誘起するには十分に小さく、したがっていかなる電界にも晒されない場合にこれらが互いに配向し合うことを防ぐ」ということのおかげであると考える。
【００１２】
電極は、光学的異方性材料を埋め込むカプセル構造内に電界を生成することができるように配置され、したがって光学的異方性材料を配向し、そして光学デバイス全体の屈折率を修正する。カプセル構造は通常、エアロジェルにより分離された２つの面であってそれぞれが電極の１つを支持する面を提示する。
【００１３】
電極は任意のタイプのものであり得る。酸化インジウムスズ（ＩＴＯ：Ｉｎｄｉｕｍ  Ｔｉｎ  Ｏｘｙｄｅ）はその透明性及びその良好な電気特性の理由で好まれる材料である。電極はまた、調節可能形状を提示するように選択的活性化可能電極のアレイを含み得る。このような電極は国際公開第２０１５／１３６４５８号パンフレット及び仏国特許第１６５４０２１号明細書において既に説明されている。
【００１４】
電極はまた、国際公開第２０１０／０４０９５４号パンフレット、国際公開第２０１１／０１５７５３号パンフレット、又は国際公開第２０１１／０５２０１３号パンフレットに記載のものなどの任意の好適な特定構造を示し得る。
【００１５】
光学的異方性材料分子は通常、電極に対し垂直方向に（すなわち、電極が光学デバイスの外面上に配置される場合は入射光に対し平行な方向に）配向される。したがって、光学的異方性材料は、ホメオトロピック状態となるが、全体として、入射光の等方性状態と等価である。したがって、本発明は第１の等方性状態から第１の等方性状態とは異なる屈折率を提示する第２の等方性状態へ変化する光媒体を提供する。
【００１６】
用語「光学指数」と「屈折率」は無差別に使用され、同じ物理的性質に関係する。これを測定するために使用される方法は本発明の概念にとって重要ではない。その理由は、本発明は当該材料が電界に晒されるか否かということに依存した光学指数の変化に関するためである。
【００１７】
光学的異方性材料は複屈折性であり得、このことは光学指数が入射光の方向に依存して同じではないということを意味する。特記しない限り、本発明の目的のために、入射光は電極に対し垂直な方向に配向されると考えられる。
【００１８】
光学的異方性材料は好適には、電界がカプセル構造内で印加されない場合は等方性状態に在る。
【００１９】
エアロジェルは、好適には８０％より大きい気孔率を有する。気孔率は、エアロジェルの容積内の気体の百分率に対応する。これはヘリウム比重瓶法を介し又は任意の他の好適な方法によって測定され得る。実際、高い気孔率は、より多くの量の光学的異方性材料を格納することを許容し、光学指数のより高い調整能力に結びつく。
【００２０】
光学的異方性材料は通常、ネマティック液晶混合物であり得る。ネマティック液晶は、合成するのに好都合であり、高価過ぎず、本発明との良好な適合性を示す。しかし、任意の他のタイプの液晶混合物が本発明の目的のために使用され得る。例えば、このような材料は高価であり、合成するのが困難であるが、キラルドーピング化合物を含むコレステリック相が光学的異方性材料中へ取り込まれる可能性がある。
【００２１】
エアロジェルは、高分子結合剤中に混合された、テトラ−メトキシシラン、テトラエトキシシラン、トリメトキシシラン、又はメチルトリメトキシシランの残余の部分を含み得る。これらはシリコンベース単量体とも呼ばれ得る。
【００２２】
エアロジェルは、テトラ−メトキシシラン、テトラエトキシシラン、トリメトキシシラン及びメチルトリメトキシシランからなるグループのうちの１つと、高分子結合剤とを混合することによって製造され得る。
【００２３】
高分子結合剤は、５０，０００ｇ／ｍｏｌより大きい、好適には１００，０００ｇ／ｍｏｌより大きい重量平均分子量を有するポリ酢酸ビニル高分子であり得る。
【００２４】
カプセル構造は、好適にはエアロジェルにより完全に満たされ、エアロジェルは、１０μｍより大きい、好適には２０μｍより大きい、より好適には５０μｍより大きい厚さを有する。実際、厚いエアロジェルは、より安定しており、光学的異方性材料により完全に充填することがより容易である。さらに、エアロジェルは、保護される必要がある光学デバイスの光学的活性部分である。
【００２５】
第１及び第２の電極は、カプセル構造内で生成された電界を制御するように構成された電子デバイスと、電源とへリンクされ得る。これにより、電子デバイスが光学デバイスの光学指数を間接的に制御することが可能になる。
【００２６】
光学デバイスは好ましくは眼鏡レンズである。眼鏡レンズは視力を補正するために使用されるが、必要とされる補正は常に同じとは限らない。最も重要なことには、補正は、想定される対象物が配置される距離とともに変化する。したがって、眼鏡レンズに、調節可能光学指数（すなわち調節可能補正）を備え付けることは非常に有利である。
【００２７】
本発明はまた、光学物品を製造する方法に関する。本方法は、
ａ）カプセル構造を提供する工程と、
ｂ）前記カプセル構造の内部のエアロジェル内に埋め込まれた液晶混合物を提供する工程と、を含む。
【００２８】
本発明による方法の工程ｂ）は、エアロジェルを形成する第１の副工程と、液晶混合物をエアロジェル内へ埋め込む第２の副工程とを含み得る。
【００２９】
この場合、エアロジェルを形成する工程からなる第１の副工程は好適には、
ａ）溶剤、高分子結合剤、及びシリコンベース単量体を含む組成物を提供することと、
ｂ）成形用ゲルをカプセル構造に合う形状に整形しながら、シリコンベース単量体の加水分解を組成物内に引き起こして、ゲル化試料を形成することと、
ｃ）ゲル化試料をアルコール雰囲気中に置くことと、を含む。
【００３０】
任意選択的に、第１の副工程はさらに、
ａ）ゲル化試料中に残る溶剤を液体ＣＯ２により置換する工程と、
ｂ）前記液体ＣＯ２が超臨界ＣＯ２へ変化するような条件を提供する工程と、
ｃ）得られた試料を冷却しエアロジェル試料にする工程と、
ｄ）液晶混合物をエアロジェル試料中に埋め込む工程と、を含み得る。
【００３１】
本発明はまた、本発明による光学物品の屈折率を変更する方法に関する。本方法は、
ａ）第１の電圧を提示する第１の電界を生成することにより光学物品を第１のモードで操作する工程と、
ｂ）第１の電圧とは異なる第２の電圧を提示する第２の電界を生成することにより第２のモードへ切り替える工程と
からなる２つの工程を含み、第１の電圧及び第２の電圧の一方は液晶混合物の液晶を配向するように選択され、第１の電圧及び第２の電圧の他方は０Ｖである。
【００３２】
本発明は、添付図面と共にその実施形態（本発明はこれに制限されないが）の以下の詳細説明からより十分に理解されることになる。
【図面の簡単な説明】
【００３３】
【図１】エアロジェルを合成するために使用されるデバイスの概略図である。
【図２】スペーサを使用してエアロジェルを合成する別のやり方の概略図である。
【図３】本発明の光学デバイス中の光学的異方性材料分子の配向の概略図である。
【図４】２つの交差偏光子間の本発明による光学デバイスの写真である。
【発明を実施するための形態】
【００３４】
図１及び図４は本発明による光学物品の特性の十分な証拠を許容する本発明の一実施形態に対応し、ここでは、電極は同じ面内に配置される。図２及び図３は光学眼鏡の分野において関心が高い実施形態に対応し、ここでは、２つの電極は光学デバイスの各面上に配置される。しかし、使用される含浸エアロジェルは両方の実施形態では同じである。
【００３５】
ゲルの合成
以下のプロトコルは、液体による含浸に対し良好な抵抗を提示する無亀裂エアロジェルを取得することを可能にする。代替的に、エアロジェルは、本発明目的のための満足なエアロジェルも提供する国際公開第２０１２０８０６５８号パンフレットの教示に従って取得され得る。
【００３６】
テトラメトキシシラン（ＴＭＯＳ：Ｔｅｔｒａｍｅｔｈｏｘｙｌａｎｅ）前駆体は、そのゲル化特性がよく知られており関与する動力学が高速であり且つ信頼できるので使用される。本発明の範囲から逸脱することなくテトラエトキシシラン、トリメトキシシラン又はメチルトリメトキシシランなどの様々な前駆体を使用することも可能である。
【００３７】
モル当たり１６７，０００ｇの分子量を有するポリ酢酸ビニル（ＰＶＡｃ：ｐｏｌｙｖｉｎｙｌｅ  ａｃｅｔａｔｅ）がエアロジェルの合成の試薬として使用される。ＰＶＡｃは、それらの合成中、及び興味が持たれる液体により含浸される間の両方において亀裂耐性がある、エアロジェルを取得することを可能にする。
【００３８】
エアロジェルは、櫛様式で互いに並列に配置され約２０μｍだけ互いに離間される酸化インジウムスズ（ＩＴＯ）電極１２を支持するガラス基板１１上に合成される。タンクは、図１に示すように、接着剤により基板へ張り付けられたポリエチレンテレフタレート（ＰＥＴ：Ｐｏｌｙｅｔｈｙｌｅｎｅ  Ｔｅｒｅｐｈｔｈａｌａｔｅ）膜１３のおかげで基板上に境界を定められる。ＰＥＴフィルムと接着剤との合計の厚さは、５０μｍ未満、好適には約１０μｍの厚さを有するエアロジェルを生成するように、選択される。約１０μｍの厚さにより、亀裂の量が低減されることが実証された。
【００３９】
代替的に、ポリテトラフルオロエチレン（ＰＴＦＥ：ｐｏｌｙｔｅｔｒａｆｌｕｏｒｏｅｔｈｙｌｅｎｅ）スペーサ２１が図２に示すように使用され得る。所望の厚さを有するスペーサが、選択され、そしてゾルを収容するように設計された窓２２を保持し得る。
【００４０】
アルコール性ＰＶＡｃ溶液が用意される。使用されるＰＶＡｃは、例えばＡｌｄｒｉｃｈにより販売されモル当たり１６７，０００ｇの分子量を有するもの：ＣＡＳ：９００３−２０−７，Ｒｅｆ：１８，２４８−６である。ＰＶＡｃは２０ｗｔ％濃度で９６％エタノール中に溶解される。ＰＶＡｃの完全溶解は、少なくとも４時間の定常撹拌と何回かの超音波処理とを要する。
【００４１】
代替的に、Ｓｙｎｔｈｏｍｅｒ  Ａｌｃｏｔｅｘ  ３５９Ｂの名の下にＳｙｎｔｈｏｍｅｒにより販売されているものなどの、部分的に加水分解されたＰＶＡｃが使用される可能性がある。Ｓｙｎｔｈｏｍｅｒ  Ａｌｃｏｔｅｘ  ３５９Ｂは、メタノール／酢酸メチル混合物中２６ｗｔ％濃度に既に調製されている。Ｓｙｎｔｈｏｍｅｒ  Ａｌｃｏｔｅｘ  ３５９Ｂは、約２４５，０００ｇ／ｍｏｌの平均重量分子量を有する分子鎖上に担持された２０〜３０％モルの加水分解されたＰＶＡ基を保持し、さらに処理すること無しにその溶液を使用することが可能である。
【００４２】
ＴＭＯＳ溶液を、ＰＶＡｃ溶液へ組み入れる。数分の追加撹拌後、５×１０−２ｍｏｌ／ｌ濃度の水酸化物アンモニウム溶液も、定常撹拌下で加える。これらの３つの試薬の相対的容積は、５０％のＰＶＡｃ、３３％のＴＭＯＳ、及び１７％の水酸化物アンモニウムである。
【００４３】
代替的に、１．５×１０−３ｍｏｌ／ｌの濃度のアンモニア水溶液を使用し得る。この結果、約１０分間続くゲル化であってゲル化処理においてゲルの極僅かな収縮を引き起こすゲル化が起こる。
【００４４】
水酸化アンモニウムは、ＴＭＯＳの加水分解縮合を引き起こし、溶液のゲル化が起こる。
【００４５】
撹拌を、好適には、ゲル化処理の終了の前に（例えばゲル化処理の終了の約２分前に）停止することによって、捕捉された気泡が表面に戻ることを可能にする。
【００４６】
任意選択的に、そして積層工程を容易にするために、ガラス基板を二酸素プラズマ処理に晒すことができる。これにより、ガラス基板への溶液及びＩＴＯ電極の付着力を増加するように基板を洗浄すること、及びＯＨ基を基板上に生成することが可能になる。
【００４７】
ゲル化溶液の積層に対しガラス基板を準備する別の方法は、各ガラス基板を１時間の間室温でスルホクロム酸溶液中に十分に浸漬することによって、通常のスルホクロム酸溶液によりガラス基板を処理する方法である。次に、各基板を、蒸留水によりすすぎ洗いし、ＩＴＯ電極を、９５％エタノールにより含浸されたタオルにより洗浄する。
【００４８】
層を得るために、一滴のゲル化溶液をタンクの縁上に置き、ローラによってゲル化溶液をガラス基板上のライナー層内へ積層させて、ゲル化溶液のタンク内への封入を可能にする。
【００４９】
代替的に、スペーサ２１を使用する際、ゲル化溶液をスペーサ窓２２の中心に注意深く置く。次に、試料を、いかなる気泡も回避するようにシリコン膜２３によりゆっくり覆い、厚板２４が余分の溶液を取り除くようにシリコン膜上にあてがう。
【００５０】
次に、積層された試料を、いかなる乾燥問題も防止する一方でゲルのエージング処理を加速するように少なくとも２時間の間アルコール雰囲気中に入れる。
【００５１】
ゲルをエアロジェルに変える工程
次に、得られたゲルを、液体ＣＯ２オートクレーブ内に入れて、エアロジェルに変化させる。
【００５２】
この目的のために、オートクレーブの反応器を、最初に０〜１０℃の範囲の温度（好適には約５℃）に冷却する。次に、ゲルのライナー層を、ゲルの不慮の乾燥を防止するためにアルコール雰囲気下で、ガラス基板から分離する。次に、この試料を、オートクレーブの反応器内に入れる。
【００５３】
次に、液体ＣＯ２を、圧力が約６０バールに達するまで、反応器を完全に充填するようにオートクレーブ内へ送り込む。次に、温度をゆっくり上昇させて室温へ戻して、液体ＣＯ２をゲル試料の気孔中に捕捉された溶剤と置換させる。
【００５４】
次に、温度及び圧力を、ＣＯ２を超臨界相に変えるように増加する。通常、温度を３５℃まで上昇させ、圧力を１００バールまで上昇させる。４０℃及び９０バールにおいて操作することも可能である；すなわち、より低い圧力における操作はより安全であり、より良い歩留りに至り得る。
【００５５】
ＣＯ２が単一超臨界相に在るため、溶剤は、あたかも蒸発するように、しかしゲルの有機網状物（ｏｒｇａｎｉｃ  ｎｅｔｗｏｒｋ）に過大な圧力をかけることなしに、ゲル試料から遊離し得る。
【００５６】
次に、オートクレーブ内の圧力をゆっくり低下させる。オートクレーブ内の圧力は、任意の好適な手段により規制することができる。通常、圧力は、排気弁によって制御し得る。次に、圧力を大気圧に戻す。アルゴン又は窒素などの中性気体を、試料を取り出す前にオートクレーブ内へ注入して、反応器を開く際のいかなる亀裂も防止するようにする。減圧工程は非常にゆっくり行う必要があり、したがって最大６時間超かかり得る。
【００５７】
次に、得られたエアロジェル試料を、真空下に格納して、毛管応力に起因して亀裂を誘起する可能性がある大気湿度から保護するようにする。
【００５８】
エアロジェルを含浸する工程
添付図面に示した実施形態に対応する例のために、Ｅ７の名の下にＭｅｒｃｋにより販売されている液晶を、エアロジェルを含浸するために使用する。明らかに、任意の好適な光学的異方性材料を、本発明の範囲を逸脱することなく使用し得る。
【００５９】
一滴の液晶を、エアロジェルの表面上に置く（例えばマイクロピペットにより）。液晶はいかなる亀裂も引き起こすことなくエアロジェルを含浸する。しかし、液晶がかなり粘着性であるため、含浸は非常に緩やかであることが分かった。含浸を加速するために、エアロジェル及び液晶を８０℃に加熱して、エアロジェル内にいかなる亀裂も誘起することなく含浸を加速することを可能にする。
【００６０】
特徴付け
本発明による光学デバイスの光学特性は、電界の印加の有無で次のように評価される。
【００６１】
光学的異方性材料の各分子は通常、軸に沿った細長い形状を示す。その固有形式では、このような材料は分子の異方性編成のおかげで複屈折性である。
【００６２】
しかし、前記材料を、本発明による光学デバイス内のエアロジェル内へ含浸させる場合であって電界が印加されない場合、分子は等方性様式で配向される。このことは、交差偏光子間の本発明による光学デバイスを観測することにより、図４に示される：すなわちいかなる複屈折性も白線４０に対応する層内の亀裂上以外は示されなかった。
【００６３】
印加電界は、電圧を電極１２間に印加することにより生成される。光学的異方性材料の分子は、電界の線に沿ってそれらの軸を整列する傾向がある。したがって、図３に示すように電極が入射光に対し垂直に互いに面して配置されると、分子３０は入射光の方向の等方性状態と等価であるホメオトロピック状態で整列する。
【００６４】
図１及び図４に対応する本発明の別の実施形態では、電極を同じ面内に配置する。この場合、電界の線（したがって分子の配向）は入射光に対して垂直に配置されない。これにより、材料が等方性状態から異方性状態へと変化する。材料がその異方性状態に在ると、光学デバイス全体は複屈折性になる。このような実施形態は、透過が問題ではなく且つ偏光子と組み合わせることができるデバイスに用途があり得る。
【００６５】
電界の線に沿った分子の配向は光学デバイスを複屈折性にし、図４に示すように電極１２間の領域が可視になることを許容する。図４ａ、４ｂ、４ｃ及び４ｄはそれぞれ０Ｖ、４０Ｖ、５５Ｖ及び６０Ｖの電界に晒された同じ光学デバイスの４つの異なる図からなる。
【００６６】
分子の配向の変化は光学指数の変化を誘起する。いかなる電界も印加されない場合、光学デバイスの光学指数は、ｎ１であり、光学的異方性材料の通常光屈折率ｎｏ及び異常光屈折率ｎｅ並びにエアロジェルの屈折率ｎａ及びエアロジェルの気孔率ｐの関数として式１に従って表現され得る。
【数１】
2021512367.tif 000003
【００６７】
同様に、電界が印加される場合、光学デバイスの光学指数は式２に従って計算され得る。
【数２】
2021512367.tif 000004
【００６８】
したがって、ｎ１とｎ２との差を取ることにより、電界が印加された場合の光学指数の変化Δｎを評価することが可能であり、式３に至る。
【数３】
2021512367.tif 000005
【００６９】
光学的異方性材料がｎｅ−ｎｏ＝０．４を有する液晶である場合、そしてエアロジェルが８０％の気孔率を有する場合、光学デバイスは０．１０６の光学指数の変化Δｎを許容する。次に、対応する相転移は、含浸されたエアロジェルの厚さを考慮することにより計算され得る。
【００７０】
本明細書において説明された実施形態は本発明の範囲を制限しないということと本発明の範囲から逸脱することなく改善を施すことが可能であるということとが理解される。
【００７１】
特に明示さない限り、単語「又は」は「及び／又は」と等価である。同様に、単語「１つ」又は不定冠詞は特に記載されない限り「少なくとも１つ」と等価である。
【図１】
2021512367.tif 000006
【図２】
2021512367.tif 000007
【図３】
2021512367.tif 000008
【図４ａ】
2021512367.tif 000009
【図４ｂ】
2021512367.tif 000010
【図４ｃ】
2021512367.tif 000011
【図４ｄ】
2021512367.tif 000012
【国際調査報告】
2021512367.tif 000013
2021512367.tif 000014
2021512367.tif 000015
2021512367.tif 000016